(57)【要約】  本発明は、水性ビヒクルと、特定のブロックコポリマー分散剤により分散液に対して安定化されたカーボンブラック顔料とを含むブラックインクジェットインクに関する。本発明は、このブラックインクと、カーボンブラック分散液を不安定化させることができる反応種を含有する少なくとも第２のインクとを含むインクセットにさらに関する。さらに、本発明は、ブラックインクおよび第２のインクを重ねた関係で印刷して、ブラック顔料の透過、フェザリングおよび／またはブリードを最小にし、印刷品質を改善する方法に関する。【特許請求の範囲】
【請求項１】
第１の水性ビヒクルとカーボンブラック顔料とを含むブラックインクジェットインクであって、
前記カーボンブラック顔料が、ＡブロックとＢブロックとを含むブロックコポリマーであるポリマー分散剤により前記第１の水性ビヒクル中で分散液に対して安定化されており、ここで、
前記Ａブロックが、２〜８単位のメタクリル酸またはその塩形態からなるセグメントであり、
前記Ｂブロックが、少なくとも２単位のメタクリル酸またはその塩形態と、少なくとも１６単位のベンジルメタクリレートとを含むセグメントであるが、但し、
前記ブロックコポリマーの数平均分子量（Ｍｎ）が約３，０００〜１６，０００ダルトンであり、酸価（ポリマー固体１グラムを中和するｍｇＫＯＨ）が約５０〜２２０であることを条件とする、ブラックインクジェットインク。
【請求項２】
前記ブロックコポリマーの数平均分子量（Ｍｎ）が約４，０００〜１２，０００ダルトンであり、酸価が約７５〜２００である請求項１に記載のインクジェットインク。
【請求項３】
第１のインクと第２のインクとを含むインクセットであって、前記第１のインクが、請求項１に記載のブラックインクであり、前記第２のインクが、第２の水性ビヒクルと、前記第１のインクのカーボンブラック分散液を不安定化させることができる反応種とを含む、インクセット。
【請求項４】
前記反応種が、無機塩および／またはポリアミン化合物である請求項３に記載のインクセット。
【請求項５】
前記反応種が、前記第２の水性ビヒクルに可溶な無機塩を含む請求項４に記載のインクセット。
【請求項６】
前記無機塩が、Ｌｉ+、Ｎａ+、Ｋ+、Ｒｂ+、Ｃｓ+、Ｍｇ2+、Ｃａ2+、Ｓｒ2+、Ｂａ2+、Ｚｎ2+、Ｃｕ2+およびこれらの任意の組み合わせの可溶塩の群から選択される請求項５に記載のインクセット。
【請求項７】
前記反応種が、ポリエチレンイミン、ポリアリルアミンおよびそれらのプロトン化された形態から選択されるポリアミンを含む請求項３に記載のインクセット。
【請求項８】
前記第２のインクが着色剤をさらに含む請求項３〜６のいずれか一項に記載のインクセット。
【請求項９】
前記第２のインク中の前記着色剤が染料である請求項８に記載のインクセット。
【請求項１０】
基材にインクジェット印刷する方法であって、任意の実行可能な順番で、
（ａ）デジタルデータ信号に応答するインクジェットプリンタを準備する工程と、
（ｂ）前記プリンタに、印刷される基材を装填する工程と、
（ｃ）前記プリンタに、請求項１に記載のブラックインクである第１のインクと、請求項３に記載のインクである第２のインクとを少なくとも含むインクセットを装填する工程と、
（ｄ）前記第１のインクで印刷された前記基材の１つまたは複数の領域が前記第２のインクと重なるように、前記デジタルデータ信号に応答して、前記インクセットを用いて前記基材に印刷する工程と
を含む、方法。
【請求項１１】
第２のインクに重なる前記第１のインクで印刷された領域の光学密度が、前記第２のインクと重ねずに前記第１のインクのみが印刷される場合よりも高い請求項１０に記載の印刷方法。
【請求項１２】
前記第２のインクが染料をさらに含む請求項１０に記載の方法。
【発明の詳細な説明】
【技術分野】
【０００１】
本発明は、特定のブロックコポリマー分散剤により安定化されたカーボンブラック顔料を含む水性インクジェットインクに関する。本発明は、このインクを含むインクセットおよびこのインクセットを使用して印刷する方法にさらに関する。
【背景技術】
【０００２】
インクジェット印刷は非衝撃印刷プロセスであり、インク液滴を、紙等の基材に付着して、所望の画像を形成するものである。液滴は、マイクロプロセッサにより生成される電気信号に応答して、プリントヘッドから吐出される。
【０００３】
大概のインクジェットプリンタは、２種類以上の異なるインクを含むインクセットを備えており、ブラックテキストと多色画像を印刷することができる。典型的に、インクセットは、少なくともシアン、マゼンタおよびイエロー着色インクとブラックインク（ＣＭＹＫインクセット）を含む。
【０００４】
テキストを印刷するには、ブラックインクは高光学密度を有するのが望ましい。このためには、顔料着色剤、特にカーボンブラック顔料が最も有利である。顔料着色剤は、インクビヒクルに可溶でなく、安定に分散されたまま、適切に噴射させるためには処理しなければならない。
【０００５】
安定な分散液とするために、顔料は、一般的に、分散剤で処理され、これには様々な材料が開示されている。特に有効なのは、例えば、米国特許第５，０８５，６９８号明細書に記載されたブロックコポリマー分散剤である。他の例としては、米国特許第５，８５２，０７５号明細書に開示された数平均分子量（Ｍｎ）が２９６６のベンジルメタクリレート（ＢＺＭＡ）／／メタクリル酸（ＭＡＡ）１３／／１０ブロックコポリマー、および米国特許出願公開第２００５／００９０５９９号明細書に開示された数平均分子量（Ｍｎ）が２５２２のベンジルメタクリレート（ＢＺＭＡ）／／メタクリル酸（ＭＡＡ）１３／／３ブロックコポリマーが挙げられる。
【０００６】
顔料ブラックインクを含むＣＭＹＫインクセットについては、１種類以上の着色インクを、ブラック顔料分散液を不安定化させる成分と共に処方するとき、ブラックインクを、１種類以上の着色インクと重ねた関係で印刷して、ブラックインクの印刷品質を改善することが知られている。かかるインクセットおよび印刷方法は、例えば、米国特許第５，７３４，４０３号明細書および米国特許第６，３５４，６９３号明細書および欧州特許出願公開第１，１２５，９９４  Ａ１号明細書に開示されている。
【０００７】
良好なインクジェットインクおよび印刷方法が現在利用可能であるものの、より良い印刷品質および噴射信頼性を有するインクおよび方法が尚求められており、それを提供することが本発明の目的である。
【発明の概要】
【課題を解決するための手段】
【０００８】
一態様において、本発明は、水性ビヒクルとカーボンブラック顔料とを含むブラックインクジェットインクに係わり、前記カーボンブラック顔料は、ＡブロックとＢブロックとを含むブロックコポリマーであるポリマー分散剤により前記水性ビヒクル中で分散液に対して安定化されており、ここで、
前記Ａブロックが、２〜８単位のメタクリル酸からなるセグメントであり、
前記Ｂブロックが、少なくとも２単位のメタクリル酸と、少なくとも１６単位のベンジルメタクリレートとを含むセグメントであるが、但し、
前記ブロックコポリマーの数平均分子量（Ｍｎ）が約３，０００〜１６，０００ダルトン（Ｄａｕｌｔｏｎ)であり、酸価（ｍｇＫＯＨ／ｇポリマー固体）が約５０〜２２０であることを条件とする。
【０００９】
他の態様において、本発明は、既述のブラックインクである第１のインクと、反応種を含む水性インクである第２のインクとを含むインクジェットインクセットに関する。反応種は、カーボンブラック分散液を不安定化させることのできる材料であり、例えば、これらに限られるものではないが、可溶無機塩およびポリエチレンイミン、ポリアリルアミン等の多官能性アミンが挙げられる。アミンは、鉱酸などの強酸と組み合わせることによりプロトン化された形態とすることができる。
【００１０】
さらに他の態様において、本発明は、基材にインクジェット印刷する方法であって、
（ａ）デジタルデータ信号に応答して印刷するインクジェットプリンタを準備する工程と、
（ｂ）プリンタに、印刷される基材を装填する工程と、
（ｃ）プリンタに、既述のブラックインクである第１のインクと第２のインクとを含むインクセットを装填する工程と、
（ｄ）前記第１および第２のインクを、互いに重なる、かつ／または隣接する関係で、基材に印刷する工程とを含む。
【００１１】
好ましい実施形態において、第１および第２のインクは、互いに重なる関係で印刷され、第２のインクが第１のインクの下に印刷される。好ましくは、印刷された領域の光学密度は、第２のインクが第１のインクの下に印刷されるとき、第２のインクと重ねずに第１のインクのみが印刷される場合よりも高いのが好ましい。
【００１２】
本発明のこれらおよびその他の特徴ならびに利点は、以下の詳細な説明を読めば、当業者であれば容易に理解されるであろう。明瞭にするために、別個の実施形態で上述および後述される本発明の特定の特徴はまた、単一の実施形態で組み合わせて提供されてもよいものと考えるものとする。逆に、簡潔にするために、単一の実施形態で説明した本発明の様々な特徴も、別々、または下位の組み合わせで提供されてもよい。加えて、特に断りのない限り、単数には複数も含まれるものとする（例えば、「１つ（種）」は、１つ（種）、あるいは１つ（種）または複数のことを指す）。さらに、範囲で述べた値には、その範囲内の各値が含まれるものとする。
【発明を実施するための形態】
【００１３】
ブラックインク
本明細書に規定されるブラックインクは、水性ビヒクル、カーボンブラック顔料および任意のその他の成分を含む。
【００１４】
インクビヒクルは、着色剤および任意の添加剤の液体キャリア（または媒体）である。「水性ビヒクル」という用語は、水または水混合物と、共溶媒または保湿剤と一般的に呼ばれている１つまたは複数の有機水溶性ビヒクル成分とから構成されるビヒクルのことを指す。業界では、共溶媒が、印刷基材上のインクの浸透および乾燥を補助できるときは、浸透剤と呼ばれることがある。
【００１５】
水溶性有機溶媒および湿潤剤としては、アルコール、ケトン、ケト−アルコール、エーテルおよびその他、例えば、チオジグリコール、スルホラン、２−ピロリドン、１，３−ジメチル−２−イミダゾリジノンおよびカプロラクタム；グリコール、例えば、エチレングリコール、ジエチレングリコール、トリエチレングリコール、テトラエチレングリコール、プロピレングリコール、ジプロピレングリコール、トリプロピレングリコール、トリメチレングリコール、ブチレングリコールおよびヘキシレングリコール；オキシエチレンまたはオキシプロピレンの付加ポリマー、例えば、ポリエチレングリコール、ポリプロピレングリコール等；トリオール、例えば、グリセロールおよび１，２，６−ヘキサントリオール；多価アルコールの低級アルキルエーテル、例えば、エチレングリコールモノメチルエーテル、エチレングリコールモノエチルエーテル、ジエチレングリコールモノメチル、ジエチレングリコールモノエチルエーテル；多価アルコールの低級ジアルキルエーテル、例えば、ジエチレングリコールジメチルまたはジエチルエーテル；ウレアおよび置換ウレアが例示される。
【００１６】
浸透剤として一般的に作用する共溶媒としては、高級アルキルグリコールエーテルおよび／または１，２−アルカンジオールが例示される。グリコールエーテルとしては、例えば、エチレングリコールモノブチルエーテル、ジエチレングリコールモノ−ｎ−プロピルエーテル、エチレングリコールモノ−イソ−プロピルエーテル、ジエチレングリコールモノ−イソ−プロピルエーテル、エチレングリコールモノ−ｎ−ブチルエーテル、エチレングリコールモノ−ｔ−ブチルエーテル、ジエチレングリコールモノ−ｎ−ブチルエーテル、トリエチレングリコールモノ−ｎ−ブチルエーテル、ジエチレングリコールモノ−ｔ−ブチルエーテル、１−メチル−１−メトキシブタノール、プロピレングリコールモノ−ｔ−ブチルエーテル、プロピレングリコールモノ−ｎ−プロピルエーテル、プロピレングリコールモノ−イソ−プロピルエーテル、プロピレングリコールモノ−ｎ−ブチルエーテル、ジプロピレングリコールモノ−ｎ−ブチルエーテル、ジプロピレングリコールモノ−ｎ−プロピルエーテルおよびジプロピレングリコールモノ−イソプロピルエーテルが挙げられる。１，２−アルカンジオール浸透剤としては、例えば、１，２−（Ｃ５〜Ｃ８）アルカンジオールおよび特に、１，２−ペンタンジオールおよび１，２−ヘキサンジオールが挙げられる。
【００１７】
水性ビヒクルは、典型的に、約５０％〜約９６％の水を含有しており、残り（すなわち、約５０％〜約４％）は水溶性溶剤／湿潤剤である。
【００１８】
原料カーボンブラック顔料は、インクビヒクルに不溶かつ非分散性であり、安定な分散液を形成するには処理しなければならない。本発明によれば、カーボンブラック顔料は、ＡブロックとＢブロックの２つのブロック（またはセグメント）を有するブロックコポリマー分散剤での処理により、水性ビヒクル中で分散液に対して安定化される。Ａブロックは、２〜８単位のメタクリル酸からなるホモポリマーセグメントである。Ｂブロックは、少なくとも２単位のメタクリル酸および少なくとも１６単位のベンジルメタクリレートを含むコポリマーセグメントである。「単位」とは、当業者に明白なとおり、モノマー単位を意味する。ポリマー全体の数平均分子量（Ｍｎ）は、約３，０００〜１６，０００ダルトンであり、酸価（ポリマー固体１グラムを中和するのに必要なｍｇＫＯＨ）は、約５０〜２２０である。好ましい実施形態において、数平均分子量（Ｍｎ）は、約４，０００〜１２，０００ダルトンである。他の好ましい実施形態において、酸価は、約７５〜２００である。顔料対分散剤の重量比（Ｐ／Ｄ）は、典型的に、約０．５〜５である。分散剤ポリマーの酸基は、典型的に、塩基により塩形態まで部分または完全に中和されている。有用な塩基としては、アルカリ金属水酸化物（水酸化リチウム、ナトリウムおよびカリウム）、アルカリ金属炭酸塩および重炭酸塩（炭酸および重炭酸ナトリウムおよびカリウム）、有機アミン（モノ−、ジ−、トリ−メチルアミン、モルホリン、Ｎ−メチルモルホリン）、有機アルコールアミン（Ｎ，Ｎ−ジメチルエタノールアミン、Ｎ−メチルジエタノールアミン、モノ−、ジ−、トリ−エタノールアミン）、アンモニウム塩（水酸化アンモニウム、水酸化テトラ−アルキルアンモニウム）およびピリジンが例示される。
【００１９】
カーボンブラック顔料の源は、当業者には周知である。同様に、ブロックコポリマーの製造方法も公知であり、例えば、前に引用した米国特許第５，０８５，６９８号明細書、米国特許第５，８５２，０７５号明細書および米国特許出願公開第２００５／００９０５９９号明細書に記載された方法が挙げられる。
【００２０】
基転移重合（ＧＴＰ）または可逆的付加開裂連鎖移動（ＲＡＦＴ）重合等の制御された重合技術が好ましい。それによって生成されるポリマーは、精密に制御された分子量、ブロックサイズおよび非常に狭い分子量分布を有するからである。ポリマーの分散度は、典型的に、２未満、通常、１．０〜１．４の範囲である。分散度は、数平均分子量で除算したポリマー重量平均分子量である。
【００２１】
分散液を調製するには、顔料と分散剤を予備混合してから、ミリング工程において、分散または解膠する。予備混合物は、ミリング工程に湿式ミリング操作が含まれるときは、水性担体媒体（水と任意で水混和性溶媒等）を含む。ミリングは、２本ロールミル、媒体ミル、水平ミニミル、ボールミル、磨砕機で、または水性予備混合物を、インクジェット相互作用チャンバ内の複数のノズルに、少なくとも５，０００ｐｓｉの液体圧力で通すことにより実施されて、水性担体媒体（マイクロフルイダイザー）中の顔料粒子の均一な分散液を生成する。あるいは、ポリマー分散液と顔料を加圧下でドライミリングすることにより濃縮物を調製してもよい。媒体ミル用の媒体は、ジルコニア、ＹＴＺ（登録商標）（日本、大阪の株式会社ニッカトー）およびナイロンをはじめとする一般的に入手可能な媒体から選択される。これらの様々な分散プロセスは、当該技術分野において一般的な意味において周知であり、米国特許第５，０２２，５９２号明細書、米国特許第５，０２６，４２７号明細書、米国特許第５，３１０，７７８号明細書、米国特許第５，８９１，２３１号明細書、米国特許第５，６７９，１３８号明細書、米国特許第５，９７６，２３２号明細書および米国特許出願公開第２００３／００８９２７７号明細書に例示されている。出来上がった状態の顔料分散液は、典型的に濃縮形態（分散液濃縮物）にあり、後に、所望の添加剤を含有する好適な液体で希釈されて、最終インクが製造される。
【００２２】
分散後の有用な粒径範囲は、典型的に、約０．００５ミクロン〜約１５ミクロンである。好ましくは、顔料粒径は、約０．００５〜約５ミクロン、最も好ましくは、約０．００５〜約１ミクロンである。動的光散乱により測定される平均粒径は、約５００ｎｍ未満、好ましくは約３００ｎｍ未満である。
【００２３】
処方されたインクに用いる顔料のレベルは、所望の光学密度を印刷画像に付与するのに必要とされるレベルである。典型的に、顔料レベルは、約０．０１重量％〜約１０重量％、より典型的には約１重量％〜約９重量％の範囲である。
【００２４】
その他の成分、添加剤を、インクジェットインクに処方してもよく、かかるその他の成分が、インクの安定性および噴射性を妨害しない程度とする。これは、所定の実験により容易に求められる。かかるその他の成分は、一般的な意味では、業界に周知である。
【００２５】
一般的に、界面活性剤をインクに添加して、表面張力および湿潤特性を調整する。好適な界面活性剤としては、エトキシル化アセチレンジオール（例えば、Ａｉｒ  Ｐｒｏｄｕｃｔｓ製Ｓｕｒｆｙｎｏｌｓ（登録商標）シリーズ）、エトキシル化第１級（例えば、Ｓｈｅｌｌ製Ｎｅｏｄｏｌ（登録商標）シリーズ）および第２級（例えば、Ｕｎｉｏｎ  Ｃａｒｂｉｄｅ製Ｔｅｒｇｉｔｏｌ（登録商標）シリーズ）アルコール、スルホコハク酸（例えば、Ｃｙｔｅｃ製Ａｅｒｏｓｏｌ（登録商標）シリーズ）、オルガノシリコーン（例えば、Ｗｉｔｃｏ製Ｓｅｌｗｅｔ（登録商標）シリーズ）およびフルオロ界面活性剤（例えば、ＤｕＰｏｎｔ製Ｚｏｎｙｌ（登録商標）シリーズ）が挙げられる。界面活性剤は、典型的に、約５重量％までの量で、より典型的には、２重量％以下の量で用いられる。
【００２６】
印刷した画像の耐久性を改善し、かつ／またはインクのプリンタ性能を向上するために、ポリマーが、添加剤としてインクに含まれていてもよい。これらのポリマーは、約１０重量％までインクに添加してよいが、性能に与える影響に応じて、典型的には、５重量％である。好適なポリマーとしては、アクリルコポリマー、乳化重合からのポリマーラテックスおよびポリウレタン分散液が挙げられる。前述した分散剤に関しては、ポリマー添加剤は、基転移重合（ＧＴＰ）または可逆的付加開裂連鎖移動（ＲＡＦＴ）重合等の制御された重合技術由来のものが好ましい。ブロックコポリマーは、優れた印刷性能を維持しながら、印刷画像の耐久性を改善するのに特に有用である。ポリマー添加剤は、分散剤として用いるのと同じポリマーの自由な添加を含むことができる。
【００２７】
殺生物剤を用いて、微生物の成長を阻害してもよい。
【００２８】
顔料インクジェットインクの表面張力は、典型的に、２５℃で約２０ｍＮ．ｍ-1〜約７０ｍＮ．ｍ-1である。粘度は、２５℃で３０ｍＰａ．ｓと高くすることができるが、典型的にはこれよりやや低い。インクは、広い範囲の吐出条件、材料構造、ノズルの形状およびサイズと適合する物理特性を有している。インクは、インクジェット装置をかなりの程度詰まらせないよう、長期間にわたって良好な貯蔵安定性を有していなければならない。さらに、インクは、接触するインクジェット印刷装置の部品を腐食してはならず、実質的に無臭かつ無毒でなければならない。
【００２９】
特定の粘土範囲またはプリントヘッドに限定されないが、本発明のインクは、低粘度用途に特に向いている。このように、本発明のインクの粘度（２５℃）は、約７ｍＰａ．ｓ未満、または約５ｍＰａ．ｓ未満、さらに有利には約３．５ｍＰａ．ｓ未満とすることができる。
【００３０】
印刷方法およびそれに用いるインクセット
インクジェットインクセットは、所望の画像を作成するために組み合わせで用いられる少なくとも２つの異なるインクを含む。典型的なプリンタは、概して、シアン、マゼンタ、イエローおよびブラック（ＣＭＹＫ）インク等の少なくとも４つの異なった色のインクを含む。インクセットは、１種類以上の「色域を広げる」インク、例えば、オレンジインク、グリーンインク、バイオレットインク、レッドインクおよび／またはブルーインク等の異なった色のインク、およびライトシアンおよびライトマゼンタ等のフルストレングスとライトストレングスの組み合わせをさらに含んでいてもよい。また、インクセットは、着色インクと組み合わせて印刷されると、光学密度、彩度、耐久性および／または光沢等の特性を向上する１種類以上の無色インクを含んでいてもよい。
【００３１】
本発明の一実施形態によれば、第１のインクと第２のインクとを含むインクセットであって、第１のインクが、既述のブラックインクであり、第２のインクが、水性ビヒクルと、ブラックインクのカーボンブラック分散液を不安定化させることができる反応種とを含む、インクセットが提供される。第１および第２のインクを重なった関係で印刷すると、反応種は、カーボンブラック分散液を不安定化して、顔料を適所に固定し、透過、フェザリングおよび／またはブリードを最小にする。インクの重なった関係が、第１のインクの下に第２のインクが印刷されている（「アンダープリント」）ときは、第２のインクにおける反応種によるカーボンブラック顔料の固定が、通常、最も有効である。
【００３２】
第２のインクは着色または無着色とすることができる。好ましい実施形態において、第２のインクは着色されており、最も好ましくは、多色インクセットにおいてシアン、マゼンタまたはイエローインクである。好ましくは、着色された第２のインクは、定義上、インクビヒクルに可能な染料着色剤を含む。第２のビヒクルは、第１のビヒクルと同じまたは異なっていてもよく、ブラックインクについて前述したのと同様の組成上の条件を課される。
【００３３】
第２のインクについての着色剤の選択は、当業者であればよく分かる。有用な染料としては、これらに限られるものではないが、（シアン）アシッドブルー９およびダイレクトブルー１９９；（マゼンタ）アシッドレッド５２、リアクティブレッド１８０、アシッドレッド３７およびリアクティブレッド２３；（イエロー）ダイレクトイエロー８６、ダイレクトイエロー１３２およびアシッドイエロー２３が例示される。前述の染料は、Ｓｏｃｉｅｔｙ  Ｄｙｅｒｓ  ａｎｄ  Ｃｏｌｏｕｒｉｓｔｓ（Ｂｒａｄｆｏｒｄ，Ｙｏｒｋｓｈｉｒｅ，ＵＫ）により設定され、Ｔｈｅ  Ｃｏｌｏｒ  Ｉｎｄｅｘ、第３版、１９７１に公開されている「Ｃ．Ｉ．」表示により参照される。
【００３４】
反応種は、例えば、可溶性無機塩および／またはポリアミン化合物等の任意の好適な種とすることができる。好ましい実施形態において、無機塩は、Ｌｉ+、Ｎａ+、Ｋ+、Ｒｂ+、Ｃｓ+、Ｍｇ2+、Ｃａ2+、Ｓｒ2+、Ｂａ2+、Ｚｎ2+、Ｃｕ2+およびこれらの組み合わせの可溶性塩の群から選択される。最も好ましいのは、多価金属の塩である。他の好ましい実施形態において、ポリアミンは、ポリエチレンイミンおよび／またはポリアリルアミンから選択される。アミンは、鉱酸等の強酸との組み合わせでプロトン化形態とすることができる。第２のインクに存在する反応種のレベルは、第１のインク中の顔料分散液を不安定化させるのに有効なレベルであり、所定の最適化の問題である。
【００３５】
インクセット中の２種類以上のインクが反応種を含有していてもよい。例えば、ＣＹＭＫインクセットにおいて、ＣＹＭインクのうち２種類または３種類全てが、反応種を含み、これら反応種含有インクのいずれか、または全てを用いて、ブラックインクを覆ってもよい。
【００３６】
本発明のさらに他の態様によれば、既述の第１および第２のインクを含む本発明のインクを用いて、基材にインクジェット印刷する方法であって、基材の１つまたは複数の領域が、重ねた関係の第１のインクおよび第２のインクで印刷される方法が提供される。好ましい実施形態において、インクは、第１のインクの下に第２のインクを印刷することにより重ねられる。また、重ねた領域の光学密度が、第２のインクと重ねずに、カーボンブラック顔料を含む第１のインクのみが印刷される場合よりも高いのが好ましい。
【００３７】
既述の背景技術で記したように、ブラック顔料インクを、反応種を含む着色された第２のインクと重ねるインクジェット印刷方法について記載してきた。また、ブラック顔料インクを着色インクと共にアンダープリントするプリントモードを備える市販のプリンタを利用することができる。２つのかかる市販のプリンタは、Ｈｅｗｌｅｔｔ  Ｐａｃｋａｒｄ製Ｄｅｓｋｊｅｔ６４５０およびＣａｎｏｎ製ＰＩＸＭＡ  ｉＰ５０００である。
【００３８】
本発明のインクは、圧電またはサーマルプリントヘッドを備えたプリンタをはじめとする任意の好適なインクジェットプリンタで印刷することができる。基材は、普通紙、例えば、一般的な電子写真複写機紙、表面加工紙、例えば、写真品質インクジェット紙をはじめとする任意の好適な基材とすることができる。本発明は、普通紙に印刷するのに特に有利である。
【００３９】
以下の実施例により本発明を例示するが、それに限定するものではない。
【実施例】
【００４０】
以下の実施例において、別記しない限り、水は脱イオン化され、成分量は、インクの総重量の重量パーセントである。Ｓｕｒｆｙｎｏｌ（登録商標）４６５は、Ａｉｒ  Ｐｒｏｄｕｃｔｓ（Ａｌｌｅｎｔｏｗｎ，ＰＡ  ＵＳＡ）製界面活性剤である。Ｐｒｏｘｅｌ（登録商標）ＧＸＬは、Ａｖｅｃｉａ（Ｗｉｌｍｉｎｇｔｏｎ，ＤＥ，ＵＳＡ）製殺生物剤である。Ｇｌｙｃｅｒｅｔｈ−２６は、グリセリンの２６モル酸化エチレン付加物である。
【００４１】
分散液調製
分散液を調製するのに用いた分散剤ポリマーは、例えば、開示内容が完全に記載されるものとして、本明細書に参考文献として援用される米国特許第５，０８５，６９８号明細書、米国特許第５，８５２，０７５号明細書および米国特許出願公開第ＵＳ２００５／００９０５９９号明細書に記載されているような確立された方法により合成された。各ポリマーは、７．５〜９．０のｐＨまでＫＯＨで中和された。
【００４２】
各分散剤について、約２０〜２４％の顔料、分散剤ポリマー（顔料／分散剤、Ｐ／Ｄ、重量比２．５）および水の予備混合スラリーをミリング（ビードミル、０．５ｍｍＹＴＺ（登録商標）粉砕媒体）することにより、カーボンブラック顔料分散液を調製した。粉砕時間は約４時間であり、その後、分散液を０．３ミクロンのポールフィルタを通してろ過して、媒体を分離し、大きな粒子を除去した。回収した分散液を水で希釈して、約１５重量％の顔料の最終分散液を得た。
【００４３】
調製した分散液１〜９およびＡ〜Ｄを、用いた分散剤に従って、以下の表にまとめてある。Ｂブロック（ＡＮ  Ｂブロック）および全体のポリマー（ＡＮ合計）についての酸価（ｍｇＫＯＨ／ｇポリマー固体）は理論値である。
【００４４】
【表１】
2010513672.tif 000002
【００４５】
インク調製
以下の表にまとめてある同じ一般処方に従って、顔料分散液およびその他インク成分を併せて攪拌することにより、インクを調製した。分散液は、４％の顔料固体が最終インクに与えられる量で加えた。
【００４６】
【表２】
2010513672.tif 000003
【００４７】
印刷試験および評価
ブラックインクをＣａｎｏｎ  ｉＰＩＸＭＡ  ｉＰ５０００（設定：普通媒体、高印刷品質、グレイスケールオフ）で印刷した。各ブラックインクについての光学密度測定（ＧｒｅｔａｇＭａｃｂｅｔｈ  ＡＧ（Ｒｅｇｅｎｓｄｏｒｆ，Ｓｗｉｔｚｅｒｌａｎｄ）製ＧｒｅｔａｇＭａｃｂｅｔｈ  ＳｐｅｃｔｒｏＥｙｅ）を、アンダープリントのある領域およびアンダープリントのない領域で行った。アンダープリントに用いたインクは、硝酸マグネシウムを含有する市販のＣａｎｏｎ  ＢＣＩ−１２０１Ｃシアンインクであった。
【００４８】
印刷品質を目視検査により評価した。線、ベタおよびテキストを含む試験パターンの多数のページを印刷した。印刷が鮮明かつ明瞭で、ミッシングノズルがなく、印刷した１番目から１０番目のページまでこれらの品質の劣化が観察されない場合に、良好の格付けとした。印刷が鮮明かつ明瞭でない、ミッシングノズルがあり、印刷した１番目から１０番目のページに印刷品質の劣化が目視される場合は、不良の格付けとした。鮮明度が劣化すると、テキストが読み難くなり、ラインエッジが不明瞭になる。
【００４９】
結果
各インクについての印刷試験結果を以下の表にまとめてある。
【００５０】
【表３】
2010513672.tif 000004
【００５１】
示されるとおり、ランダムポリマー分散剤による比較例のインクＣおよびＤは、高光学密度であるが、印刷品質は不良である。大きなＡブロックを有するブロックコポリマー分散剤による比較例Ｂは、良好な印刷品質であるが、低光学密度である。同様に、分子量の小さすぎるブロックポリマー分散液による比較例のインクＡは、良好な印刷品質であるが、低光学密度である。所定の分散剤による本発明のインクは、良好な印刷品質および高光学密度を、特に、アンダープリント時に与え有利である。表を見れば、約０．０５単位の光学密度差があるのが分かり、できる限り濃く（光学密度を高く）すべきテキスト等のブラック領域にとって、これは、一般に望ましいことである。
【国際調査報告】
2010513672.tif 000005
2010513672.tif 000006